(57)【特許請求の範囲】
【請求項１】
イソブタノールの脱水反応によってイソブチレンを製造する方法であって、
ＢＥＴ比表面積が、６０ｍ２／ｇ以上、１７５ｍ２／ｇ以下の範囲内であるＳｉＯ２含有量が１．０質量％未満のアルミナ触媒を用いて、
絶対圧として５０ｋＰａ以上７５０ｋＰａ以下の反応圧力でイソブタノールを反応させるイソブチレンの製造方法。
【請求項２】
イソブタノールの脱水反応によりイソブチレンを製造する方法であって、
９０質量％以上が粒子径７００μｍ以上、１００００μｍ以下の範囲内であるアルミナ触媒を用いて、
供給される反応ガスが窒素ガスを含み、該反応ガス中のイソブタノール濃度が３０体積％以上、８５体積％以下であり、
イソブタノールの質量空間速度（ＷＨＳＶ）が０．１７５ｈ−１以上、２０ｈ−１以下であり、
絶対圧として５０ｋＰａ以上７５０ｋＰａ以下の反応圧力でイソブタノールを反応させるイソブチレンの製造方法。
【請求項３】
触媒の９０質量％以上が粒子径７００μｍ以上、１００００μｍ以下の範囲内であり、
供給される反応ガス中のイソブタノールの質量空間速度（ＷＨＳＶ）が０．１７５ｈ−１以上、２０ｈ−１以下である請求項１記載のイソブチレンの製造方法。
【請求項４】
イソブタノール濃度が５５体積％以上、８０体積％以下である請求項２記載のイソブチレンの製造方法。
【発明の詳細な説明】
【技術分野】
【０００１】
本発明は、イソブタノール、特にバイオマス由来のイソブタノールからイソブチレンを製造する方法に関する。
【背景技術】
【０００２】
イソブチレンは、エチルターシャリーブチルエーテル（ＥＴＢＥ）、パラキシレン、メタクリル酸メチル（ＭＭＡ）モノマー等に変換される重要な化学品原料の一つである。これらの内、例えばＭＭＡモノマーは、透明樹脂として有用なポリメタクリル酸メチルの原料として非常に利用価値の高い物質である。このＭＭＡモノマーの製造方法の１つに、イソブチレンを出発原料として合成する方法がある。【０００３】
ＭＭＡモノマーの原料としてのイソブチレンは、ナフサ分解により得られるＣ４留分からブタジエンを分留した残渣であるスペントＢＢから、イソブチレンを酸触媒による水和反応によりターシャリーブタノールとして抽出し、これを脱水することで得ている。またスペントＢＢ中のイソブチレンとメタノールから一旦メチルターシャリーブチルエーテルを合成し、その後これを分解する方法もある。このような現状のイソブチレンの製造方法は、石油を原料としている。したがって、近年の石油の枯渇問題が懸念される状況においては、石油に依存しない新規方法の開発が望まれる。【０００４】
また、石油を燃焼させた際に発生する二酸化炭素は、地球温暖化の原因とされている。そこで、再生可能な資源であるバイオマスからのエネルギー及び化学品製造技術として、バイオリファイナリー技術が世界的な注目を集めている。バイオリファイナリーとは、各種バイオマスのガス化、糖化及び抽出により、合成ガス、グルコース等の糖類及びリグニン等の芳香族化合物等を製造し、それらを多様に変換することでエネルギー及び化学品を製造しようとするものである。バイオリファイナリーにより製造される製品としては、エネルギーではエタノールやブタノール、ディーゼル油等が挙げられる。化学品においても、米エネルギー省が提唱する糖由来のコハク酸、３−ヒドロキシプロピオン酸、アスパラギン酸等の基幹化合物（プラットフォーム化合物）からの派生によれば、非常に多くの化学品が製造可能である。【０００５】
そして、イソブタノールもグルコースを発酵することによって製造できることが知られており、バイオマス由来原料の一つとして挙げられる。例えば、特許文献１、特許文献２、特許文献３、特許文献４、特許文献５、及び非特許文献１では、イソブタノールを脱水することでイソブチレンを製造できることが記載されている。
【先行技術文献】
【特許文献】
【０００６】
【特許文献１】国際公開第２０１１／０８５２２３号
【特許文献２】特開平４−２４７０４３号公報
【特許文献３】特表２０１３−５０６７１７号公報
【特許文献４】特表２０１３−５１６４８７号公報
【特許文献５】特表２０１３−５２２２７０号公報
【非特許文献】
【０００７】
【非特許文献１】Ｔｏｐｉｃｓ  ｉｎ  Ｃａｔａｌｙｓｉｓ（２０１０）５３，１２２４−１２３０
【発明の概要】
【発明が解決しようとする課題】
【０００８】
特許文献１、特許文献３、特許文献４および特許文献５ではγ−アルミナやゼオライト、非特許文献１ではγ−アルミナ、特許文献２ではシリカを含有するγ−アルミナを各々脱水触媒として使用し、イソブタノールを脱水することでイソブチレンを製造している。しなしながら、反応後のガス成分中のイソブチレン選択率は必ずしも十分ではない。【０００９】
イソブチレンの製造コストを抑えるには、所望のイソブチレンを得るために必要なイソブタノールの処理量に対する触媒の使用量を低減させることや、より高い選択率で脱水反応を進行させる必要がある。また、環境負荷の低減を目的として原料を効率的に活用する為にも、同様により高い反応効率および選択率で脱水反応を進行させる必要がある。【００１０】
本発明はこのような課題を解決すべくなされたものである。すなわち本発明の目的は、イソブタノールの脱水反応によって、高い収率、もしくは高い選択性でイソブチレンを製造できる方法を提供することにある。
【課題を解決するための手段】
【００１１】
第一の発明は、イソブタノールの脱水反応によってイソブチレンを製造する方法であって、
ＢＥＴ比表面積が、６０ｍ２／ｇ以上、１７５ｍ２／ｇ以下の範囲内である触媒を用いて、
絶対圧として５０ｋＰａ以上７５０ｋＰａ以下の反応圧力でイソブタノールを反応させるイソブチレンの製造方法である。【００１２】
また、第二の発明は、イソブタノールの脱水反応によりイソブチレンを製造する方法であって、
９０質量％以上が粒子径７００μｍ以上、１００００μｍ以下の範囲内である触媒を用いて、
供給される反応ガス中のイソブタノール濃度が３０体積％以上、８５体積％以下であり、
イソブタノールの質量空間速度（ＷＨＳＶ）が０．１７５ｈ−１以上、２０ｈ−１以下であり、
絶対圧として５０ｋＰａ以上７５０ｋＰａ以下の反応圧力でイソブタノールを反応させるイソブチレンの製造方法である。【００１３】
また、第一の発明において、触媒の９０質量％以上が粒子径７００μｍ以上、１００００μｍ以下の範囲内であり、
供給される反応ガス中のイソブタノールの質量空間速度（ＷＨＳＶ）が０．１７５ｈ−１以上、２０ｈ−１以下であることが好ましい。【００１４】
また、第二の発明において、イソブタノール濃度が５５体積％以上、８０体積％以下であることが好ましい。
【発明の効果】
【００１５】
本発明によれば、イソブタノールの脱水反応において、より高い収率または高い選択性でイソブチレンを製造できる。さらに本発明においては、特にバイオマス由来のイソブタノールを出発原料として高い選択性でイソブチレンを製造できるので、環境保護の面からも有用である。
【図面の簡単な説明】
【００１６】
【図１】実施例１〜４及び比較例１〜４（反応温度３００〜３０１℃）における反応ガス中の原料イソブタノール濃度とイソブチレン選択率の関係を示すグラフである。
【図２】実施例５〜１０及び比較例５〜７（反応温度３４０〜３４１℃）における反応ガス中の原料イソブタノール濃度とイソブチレン選択率の関係を示すグラフである。
【図３】実施例１１、１２及び比較例８におけるＷＨＳＶとイソブチレン選択率の関係を示すグラフである。
【図４】実施例１３〜１５及び比較例９、１０におけるＢＥＴ比表面積とイソブチレン選択率の関係を示すグラフである。
【図５】実施例１６及び比較例１１、１２におけるＢＥＴ比表面積とイソブチレン選択率の関係を示すグラフである。
【図６】実施例１７及び比較例１３、１４におけるＢＥＴ比表面積とイソブチレン選択率の関係を示すグラフである。
【図７】実施例１８〜２０における触媒粒子径（ペレット径）とイソブチレン収率の関係を示すグラフである。
【図８】実施例２１〜３０における反応圧力とイソブチレン選択率および収率の関係を示すグラフである。
【発明を実施するための形態】
【００１７】
本発明においては、イソブタノールの脱水反応によってイソブチレンを製造する。出発原料であるイソブタノールは特に限定されない。ただし環境保護の面などから、バイオマス由来のイソブタノールを用いることが好ましい。
【００１８】
バイオマス由来のイソブタノールとは、バイオマスの発酵性糖を用い、その発酵プロセスを経て得られた有機化合物から精製したもの、又は、バイオマスの触媒化学変換、熱化学変換の何れかを一つ以上含むプロセスにより得られるイソブタノールである。バイオマスは、資源作物に由来するものと、廃棄物に由来するものに大きく分けられる。資源作物に由来するバイオマスは、例えば、食用作物、木材、草花などであり、その他、それらの作物の未利用部分も使用できる。一方、廃棄物に由来するバイオマスとしては、例えば、食品廃棄物、下水等の汚泥、家畜糞尿、廃紙などが挙げられる。
【００１９】
イソブタノールの脱水反応は、液相及び気相の何れで行っても良い。気相で反応を行う場合は、固定床、流動床に代表される気相反応の形式を利用できる。以下、気相で反応を行う場合について説明するが、本発明はこれに限定されるものではない。
【００２０】
原料は予め蒸発させて反応器へ供給することが好ましい。原料を蒸発させるための蒸発器は、特に限定されない。例えばジャケット型、自然循環式水平管型、自然循環式浸管型、自然循環式垂直短管型、垂直長管上昇膜型、水平管下降膜型、強制循環式水平管型、強制循環式垂直管型、コイル型などの各種の蒸発器が使用できる。また、単に配管に加熱用コイルを巻き付け、原料供給配管内で反応器に入る前に蒸発させて、気体状態で反応器へ供給する方法も可能である。さらに、原料以外の成分を蒸発させて反応器へ供給する場合も同様に、蒸発器は特に限定されない。
【００２１】
原料であるイソブタノールを反応器へ供給する場合、希釈ガスを使用して反応ガス中のイソブタノール濃度を調整できる。希釈ガスの種類は特に限定されない。例えば酸素は、爆発範囲外かつ著しく副反応が促進されない濃度であれば希釈ガスとして使用可能である。また水素は、安全に操作し得る濃度範囲内において、著しく副反応が促進されない濃度であれば希釈ガスとして使用可能である。さらに、窒素、ヘリウム、ネオン、クリプトン、キセノン、ラドン、アルゴン、メタン、エタン、プロパン、ブタン、イソブタン、一酸化炭素、二酸化炭素、一酸化窒素、二酸化窒素、亜酸化窒素、三酸化二窒素、四酸化二窒素、五酸化二窒素及び水蒸気からなる群より選ばれる一種以上を希釈ガスとして好適に使用できる。
【００２２】
第一の発明に係るイソブタノールの脱水反応によってイソブチレンを製造する方法の第一の実施形態としては、Ｎ２吸脱着等温線から算出されるＢＥＴ比表面積が６０ｍ２／ｇ以上、１７５ｍ２／ｇ以下の範囲内である触媒を用いて、反応圧力を絶対圧として５０ｋＰａ以上７５０ｋＰａ以下とするイソブチレンの製造方法である。
【００２３】
触媒は反応器に充填して用いることが好ましい。脱水用触媒のＮ２吸脱着等温線から算出されるＢＥＴ比表面積の下限は６０ｍ２／ｇ以上であり、６５ｍ２／ｇ以上が好ましく、６９ｍ２／ｇ以上がより好ましい。また、反応器に充填する脱水用触媒のＮ２吸脱着等温線から算出されるＢＥＴ比表面積の上限は１７５ｍ２／ｇ以下であり、１７０ｍ２／ｇ以下が好ましく、１６２ｍ２／ｇ以下がより好ましい。前記ＢＥＴ比表面積が６０ｍ２／ｇ未満である場合は、触媒として活性が低くなる傾向があるため多量の触媒を必要とする。一方、前記ＢＥＴ比表面積が１７５ｍ２／ｇよりも大きい場合は、直鎖ブテン類の副生を促進し、イソブチレンの選択率が低下する。なお、前記ＢＥＴ比表面積は、トライスター３０００（製品名、（株）島津製作所製）を用いて測定した値である。
【００２４】
イソブタノールの脱水反応中の反応圧力の下限は絶対圧力として５０ｋＰａ以上であり、７５ｋＰａ以上が好ましく、１００ｋＰａ以上がより好ましい。一方、イソブタノールの脱水反応中の反応圧力の上限は絶対圧力として７５０ｋＰａ以下であり、７００ｋＰａ以下が好ましく、６５０ｋＰａ以下がより好ましい。通常、触媒層（反応場）の反応圧力が反応性に影響するため、触媒層の圧力をモニタリングすることが望ましいが、プロセス上センサー取り付けが困難な場合は、反応器入口に設置した圧力センサーで測定してもよい。本願においては反応器入口の圧力に対して、圧力損失の影響を無視できる位置に設置した圧力センサーの数値と定義する。反応圧力が５０ｋＰａ未満の場合には、反応系内を減圧にするための設備が必要となり、設備費がかかる。また反応圧力が７５０ｋＰａを超える場合には触媒質量当たりの反応性が低下するために、触媒量を増加させる必要が生じ、それに伴い容積の大きな反応器が必要となり不利になる。なお、該反応圧力の範囲は第二の発明においても同様である。
【００２５】
第二の発明に係るイソブタノールの脱水反応によってイソブチレンを製造する方法の第二の実施形態としては、９０質量％以上が粒子径７００μｍ以上、１００００μｍ以下の範囲内である触媒を用いて、供給される反応ガス中のイソブタノール濃度が３０体積％以上、８５体積％以下であり、かつイソブタノールの質量空間速度（ＷＨＳＶ）が０．１７５ｈ−１以上、２０ｈ−１以下であり、絶対圧として５０ｋＰａ以上７５０ｋＰａ以下の反応圧力でイソブタノールを反応させるイソブチレンの製造方法である。
【００２６】
触媒は反応器に充填して用いることが好ましい。９０質量％以上の脱水用触媒が含まれる粒子径の範囲の下限は、７００μｍ以上であり、８００μｍ以上が好ましく、１０００μｍ以上がより好ましい。一方、９０質量％以上の脱水用触媒が含まれる粒子径の範囲の上限は、１００００μｍ以下であり、９５００μｍ以下が好ましく、９０００μｍ以下がより好ましい。脱水用触媒の粒子径は篩などで整粒した場合は用いた篩の目開きの大きさを粒子径として定義する。また成形された触媒の場合は、例えば円柱形ペレットの場合は直径を粒子径として定義する。粒子径が７００μｍ未満の触媒が多い場合には、反応器に充填された触媒層での圧力損失が高くなり、反応ガスを流通させるための設備費、エネルギーコストが上昇する。また、反応圧力が上昇するため反応性低下を招いてしまう。また粒子径が１００００μｍを超える触媒が多い場合には、触媒有効係数が小さくなり触媒質量当たりの活性低下を招き不利になる。前記粒子径の範囲は、第一の実施形態においても満たされることが好ましい。なお、触媒の９０質量％以上が粒子径７００μｍ以上、１００００μｍ以下の範囲内であるか否かは、成形体触媒については成形体１００個の外径および長さをノギスで測定することにより判断する。また、該触媒の粒子径の範囲は、第一の発明においても満たされることが好ましい。
【００２７】
反応のために供給する反応ガス中のイソブタノール濃度の下限は３０体積％以上であり、５０体積％以上が好ましく、５５体積％以上がより好ましい。一方、反応のために供給する反応ガス中のイソブタノール濃度の上限は８５体積％以下であり、８２．５体積％以下が好ましく、８０体積％以下がより好ましい。イソブタノールの濃度が８５体積％を超えると、副反応が進行し易くなりイソブタノールの脱水反応によるイソブチレンへの選択率が低下してしまう。さらに副生した水を含む未反応イソブタノールを回収し、イソブチレン濃度を高濃度にし、再利用する場合、イソブタノールと水とを分離する必要が生じ、これに係るエネルギーが必要となる。一方、イソブタノールの濃度が３０体積％未満であると、異性化反応が加速されてイソブチレン選択率が低下してしまう。さらに、大きな容積をもつ反応器が必要になり設備費が増大し、かつ希薄な濃度の有効成分を回収する為のエネルギーコストも増加してしまう。また、反応器へ供給される反応ガス中には０．１体積％以上、７０体積％以下の水分を含むことが好ましい。反応ガス中に水分を存在させることにより、触媒の酸強度を抑制することによる副生物の選択性を低減させる効果が期待できる。
【００２８】
脱水触媒に対するイソブタノールの質量空間速度（ＷＨＳＶ）の下限は０．１７５ｈ−１以上であり、０．２ｈ−１以上が好ましく、０．２５−１以上がより好ましい。一方、脱水触媒に対するイソブタノールの質量空間速度（ＷＨＳＶ）の上限は２０ｈ−１以下であり、１８ｈ−１以下が好ましく、１６ｈ−１以下がより好ましい。ＷＨＳＶが０．１７５ｈ−１未満である場合は、大量の触媒量が必要となり、それに伴い大きな容積の反応器が必要となり、設備の肥大化および触媒コストが上昇する。またイソブタノールの供給量を低下させた場合にもＷＨＳＶは小さくなり、０．１７５ｈ−１未満となる場合があるが、この場合は時間当たりの処理量が少なすぎるためにイソブチレンの生産性（時間および体積当たりの収量）が低くなってしまう。一方、ＷＨＳＶが２０ｈ−１を超える場合には、触媒量に対するイソブタノールの供給量が大きくなりすぎるために、イソブタノールの転化率の低下に伴い未反応イソブタノールを回収し、反応原料としてリサイクルするコストの増大を招き不利になる。前記ＷＨＳＶの範囲は、第一の実施形態においても満たされることが好ましい。なお、前記ＷＨＳＶは後述する式で定義される値である。また、該ＷＨＳＶの範囲は、第一の発明においても満たされることが好ましい。
【００２９】
反応温度（反応中の触媒層における温度）は１０８〜５００℃の範囲内であることが好ましい。本発明の効果を十分に得る観点から、反応温度の下限は１１５℃以上がより好ましく、１５０℃以上がさらに好ましい。一方、反応温度の上限は４１５℃以下がより好ましく、４００℃以下がさらに好ましい。反応温度が５００℃以下の場合、異性化反応の反応速度が抑制され、目的生成物であるイソブチレンへの選択性が向上する。一方、反応温度が１０８℃以上の場合、脱水触媒の量を増加させたり反応ガスの供給速度を低下させたりする必要性が少なくなり、コストや生産性の点からも有利である。イソブタノールの脱水反応は吸熱反応であり、その反応温度の制御方法には特に限定は無い。ここで反応温度とは、定常状態になった後に確認できる触媒層の温度の最も低い温度と定義する。したがって、触媒層に温度分布がある場合は、測定点を増やしたり触媒充填方向に連続的に温度を測定したりすることが望ましい。
【００３０】
イソブタノールの脱水反応は、酸触媒等の脱水触媒を用いて行うことが好ましい。酸触媒の具体例としては、アルミナ、シリカアルミナ、固体リン酸、チタニア、ジルコニアが挙げられる。これらの二種以上を併用しても良い。特にイソブチレン選択率の観点から、アルミナを用いることが好ましい。
【００３１】
アルミナの結晶形態は特に限定されない。その具体例としては、α−アルミナ、β−アルミナ、γ−アルミナ、σ−アルミナ、θ−アルミナ、δ−アルミナ、アルミナ水和物等の種々のアルミナが挙げられる。これらの二種以上を併用しても良い。二種以上を併用する場合は、異なる結晶形態のものを混合させても良いし、混相の結晶状態をとっていてもよく、特に限定されない。特に活性及び選択性の観点から、γ−アルミナを含む触媒が好ましい。
【００３２】
アルミナは公知の方法で製造すれば良く、その製造方法は特に限定されない。例えば、熱分解法、沈殿法、沈着法、混練法又はこれら方法を併用する方法によって容易に製造できる。アルミナの原料としては、例えば硝酸塩、酢酸塩、アルコキシド、硫酸塩、塩化物、アルミン酸アルカリ、ミヨウバン等、加熱又は加水分解によりアルミナあるいはアルミナ水和物を生成する材料が挙げられる。加水分解反応に使用するアルカリとしては、例えば、苛性アルカリ、炭酸アルカリ、アンモニア水、炭酸アンモニウムが挙げられる。
【００３３】
以上のような方法で得たアルミナは、必要に応じて成形して使用しても良い。例えば気相固定床反応の場合は、反応器内の圧力損失やガスの拡散を考慮して成形体の形状を決定することが好ましい。さらに、気相流動床反応及び液相反応の何れにおいても、反応条件や物質移動を考慮して成形体の形状を決定することが好ましい。アルミナを成形する方法としては、例えば打錠成型機、押出成形機、転動造粒機等の粉体用成形機を用いて、球状、リング状、円柱状、星型状等の任意の形状に成形する方法が挙げられる。また、得られた触媒をすり潰し、粉末として用いても良い。成形前にアルミナに必要に応じて添加物を混合しても良い。また、アルミナのＢＥＴ比表面積は、アルミナ前駆体を焼成する温度を変更することによって調整可能である。したがって、これにより触媒のＢＥＴ比表面積を調整することができる。アルミナ前駆体の焼成温度は４００〜１２００℃が好ましい。焼成温度を低くすることによってＢＥＴ比表面積は大きくなり、焼成温度を高くすることによってＢＥＴ比表面積は小さくなる。
【００３４】
第一の発明に係る触媒は、アルミナ以外の化合物を含んでいてもよい。しかしながら、該触媒中のＳｉＯ２含有量は１．０質量％未満であることが好ましく、０．７５質量％未満であることがより好ましく、０．５質量％未満であることがさらに好ましい。また、第一の発明に係る触媒は、前記アルミナを９９．０質量％以上含むことが好ましく、９９．２５質量％以上含むことがより好ましく、９９．５質量％以上含むことがさらに好ましい。なお、触媒中のＳｉＯ２およびアルミナの含有量は、Ｐｅｒｋｉｎ  Ｅｌｍｅｒ社製  Ｏｐｔｉｍａ  ８３００  ＩＣＰ−ＯＥＳ  Ｓｐｅｃｔｒｏｍｅｔｅｒを用い、ＩＣＰ発光分光分析（ＩＣＰ−ＡＥＳ）により測定した値である。
【実施例】
【００３５】
以下、本発明を実施例を挙げて具体的に説明する。ただし、本発明はこれらの実施例に限定されるものではない。【００３６】
原料ガス及び生成物の分析はガスクロマトグラフィーを用いて行った。イソブタノールの転化率、並びに、生成するイソブチレンの選択率は各々以下のように定義される。【００３７】
イソブタノールの転化率（％）＝（β／α）×１００
イソブチレンの選択率（％）＝（γ／δ）×１００
α＝供給したイソブタノールのモル数
β＝反応したイソブタノールのモル数
γ＝生成したイソブチレンのモル数
δ＝ガスクロマトグラフィーで検出された反応生成物（イソブチレン、イソブタン、１−ブテン、シス−２−ブテン及びトランス−２−ブテン）の合計のモル数。【００３８】
また、イソブタノールの単位時間当たりの質量空間速度（ＷＨＳＶ）は以下のように定義される。【００３９】
イソブタノールのＷＨＳＶ（ｈ−１）＝ｅ／ｆ
ｅ＝イソブタノールの単位時間当たりの供給量（ｇ／ｈ）
ｆ＝使用した触媒量（ｇ）。【００４０】
［実施例１８］
触媒には、円柱形ペレット状（直径：１６００μｍ）に成形された触媒（γ−アルミナ、θ−アルミナの混相アルミナ、ＢＥＴ比表面積：１０５ｍ２／ｇ）を１６．０ｇ用い、かつイソブタノール及び窒素ガスの流量を各々４０．１ｍＬ／時及び４０ｍＬ（標準状態）／分に変更したこと以外は、後述する実施例１７と同様に反応を行った。なお、該触媒の９０質量％以上は、粒子径が７００μｍ以上、１００００μｍ以下の範囲内であった。このとき触媒層に供給したイソブタノール濃度は８０．２体積％であり、反応中の触媒層温度は３４０℃であった。本条件下におけるＷＨＳＶは２．０１ｈ−１、反応圧力は絶対圧力として１０４ｋＰａであった。【００４１】
［実施例１９］
触媒には、円柱形ペレット状（直径：３０００μｍ）に成形された触媒（γ−アルミナ、θ−アルミナの混相アルミナ、ＢＥＴ比表面積：１０５ｍ２／ｇ）を１６．０ｇ用い、かつイソブタノール及び窒素ガスの流量を各々４０．１ｍＬ／時及び４０ｍＬ（標準状態）／分に変更したこと以外は、後述する実施例１７と同様に反応を行った。なお、該触媒の９０質量％以上は、粒子径が７００μｍ以上、１００００μｍ以下の範囲内であった。このとき触媒層に供給したイソブタノール濃度は８０．２体積％であり、反応中の触媒層温度は３４０℃であった。本条件下におけるＷＨＳＶは２．０１ｈ−１、反応圧力は絶対圧力として１０４ｋＰａであった。【００４２】
［実施例２０］
触媒には、円柱形ペレット状（直径：４８００μｍ）に成形された触媒（γ−アルミナ、θ−アルミナの混相アルミナ、ＢＥＴ比表面積：１０５ｍ２／ｇ）を１６．０ｇ用い、かつイソブタノール及び窒素ガスの流量を各々４０．１ｍＬ／時及び４０ｍＬ（標準状態）／分に変更したこと以外は、後述する実施例１７と同様に反応を行った。なお、該触媒の９０質量％以上は、粒子径が７００μｍ以上、１００００μｍ以下の範囲内であった。このとき触媒層に供給したイソブタノール濃度は８０．２体積％であり、反応中の触媒層温度は３４０℃であった。本条件下におけるＷＨＳＶは２．０１ｈ−１、反応圧力は絶対圧力として１０４ｋＰａであった。【００４３】
以上の実施例１８〜２０（反応温度３４０℃）の結果を、表７及び図７に示す。【００４４】
［実施例２１］
脱水触媒としてメノウ乳鉢で破砕した後８５０〜１１９０μｍに粒子径を整えたγ−アルミナ相（γ相）とθ−アルミナ相（θ相）を含むアルミナ（比表面積：１０５ｍ２／ｇ）を０．９０９ｇ用い、かつイソブタノール及び窒素ガスの流量を各々１５．８ｍＬ／時及び１６ｍＬ（標準状態）／分に変更し、さらに反応ガス回収前に背圧弁を取り付けて反応圧力を調整したこと以外は、実施例１８と同様に反応を行った。なお、該触媒の９０質量％以上は、粒子径が７００μｍ以上、１００００μｍ以下の範囲内であった。このとき触媒層に供給したイソブタノール濃度は７９．９体積％であり、反応中の触媒層温度は３４０℃であった。本条件下におけるＷＨＳＶは１３．９２ｈ−１、反応圧力は絶対圧力として１０５ｋＰａであった。【００４５】
［実施例２２］
脱水触媒の量を０．９１２ｇに変更し反応圧力を絶対圧力として１４０ｋＰａに調整したこと以外は、実施例２１と同様に反応を行った。このとき触媒層に供給したイソブタノール濃度は７９．９体積％であり、反応中の触媒層温度は３３９℃であった。本条件下におけるＷＨＳＶは１３．８８ｈ−１であった。【００４６】
［実施例２３］
反応圧力を絶対圧力として２４０ｋＰａに調整したこと以外は、実施例２１と同様に反応を行った。このとき触媒層に供給したイソブタノール濃度は７９．９体積％であり、反応中の触媒層温度は３３９℃であった。本条件下におけるＷＨＳＶは１３．９２ｈ−１であった。【００４７】
［実施例２４］
反応圧力を絶対圧力として２８９ｋＰａに調整したこと以外は、実施例２１と同様に反応を行った。このとき触媒層に供給したイソブタノール濃度は７９．９体積％であり、反応中の触媒層温度は３４０℃であった。本条件下におけるＷＨＳＶは１３．９２ｈ−１であった。【００４８】
［実施例２５］
脱水触媒の量を０．９１２ｇに変更し反応圧力を絶対圧力として３３９ｋＰａに調整したこと以外は、実施例２１と同様に反応を行った。このとき触媒層に供給したイソブタノール濃度は７９．９体積％であり、反応中の触媒層温度は３３９℃であった。本条件下におけるＷＨＳＶは１３．８８ｈ−１であった。【００４９】
［実施例２６］
反応圧力を絶対圧力として３９２ｋＰａに調整したこと以外は、実施例２１と同様に反応を行った。このとき触媒層に供給したイソブタノール濃度は７９．９体積％であり、反応中の触媒層温度は３４０℃であった。本条件下におけるＷＨＳＶは１３．９２ｈ−１であった。【００５０】
［実施例２７］
反応圧力を絶対圧力として４５２ｋＰａに調整したこと以外は、実施例２１と同様に反応を行った。このとき触媒層に供給したイソブタノール濃度は７９．９体積％であり、反応中の触媒層温度は３３９℃であった。本条件下におけるＷＨＳＶは１３．９２ｈ−１であった。【００５１】
［実施例２８］
反応圧力を絶対圧力として５５０ｋＰａに調整したこと以外は、実施例２１と同様に反応を行った。このとき触媒層に供給したイソブタノール濃度は７９．９体積％であり、反応中の触媒層温度は３４０℃であった。本条件下におけるＷＨＳＶは１４．０４ｈ−１であった。【００５２】
［実施例２９］
反応圧力を絶対圧力として６００ｋＰａに調整したこと以外は、実施例２１と同様に反応を行った。このとき触媒層に供給したイソブタノール濃度は７９．９体積％であり、反応中の触媒層温度は３４０℃であった。本条件下におけるＷＨＳＶは１４．０４ｈ−１であった。【００５３】
［実施例３０］
反応圧力を絶対圧力として６９２ｋＰａに調整したこと以外は、実施例２１と同様に反応を行った。このとき触媒層に供給したイソブタノール濃度は７９．９体積％であり、反応中の触媒層温度は３４０℃であった。本条件下におけるＷＨＳＶは１３．８９ｈ−１であった。【００５４】
以上の実施例２１〜３０（反応温度３３９〜３４０℃）の結果を、表８及び図８に示す。【００５５】
（第一の発明の実施例）
［実施例１３］
内径１．６ｃｍ、長さ５０ｃｍの縦型管状反応管に触媒を充填した。触媒には、円柱形ペレット状（直径：３０００μｍ）に成形された触媒の破砕体（θ−アルミナ、γ−アルミナの混相アルミナ、粒子径：７１０〜８５０μｍ、ＢＥＴ比表面積：６９ｍ２／ｇ、以下、触媒Ａと示す）を２．２９ｇ用いた。なお、触媒Ａ中の前記混相アルミナの割合は９９．５質量％以上であり、ＳｉＯ２含有量は０．５質量％未満であった。また、触媒Ａの９０質量％以上は、粒子径が７００μｍ以上、１００００μｍ以下の範囲内であった。原料イソブタノール（ナカライテスク（株）製、純度９９．５質量％）を、２００℃に設定した気化器を介して前記触媒の充填された縦型管状反応管を備える反応器に供給した。希釈ガスとしての窒素ガスを当該気化器へ供給し、気化したイソブタノールと共に、反応器へ供給した。イソブタノールのＷＨＳＶ（単位時間当たりの質量空間速度）を１．３７ｈ−１、反応器温度を３４４℃に保持し、反応器圧力は大気圧とした。このとき触媒層に供給した原料ガス中のイソブタノールの濃度は５．３体積％であり、反応温度は３４４℃であった。反応器出口より排出される反応ガスを液相部と気相部とに分離した。気相部を採取し、イソブチレン、イソブタン、１−ブテン、ｃｉｓ−２−ブテン及びｔｒａｎｓ−２−ブテンの定量を行った。また、液相部を採取し、イソブタノールの定量を行った。【００５６】
［実施例１４］
触媒として円柱形ペレット状（直径：３０００μｍ）に成形された触媒の破砕体（θ−アルミナ、γ−アルミナの混相アルミナ、粒子径：７１０〜８５０μｍ、ＢＥＴ比表面積：１０５ｍ２／ｇ、以下、触媒Ｂと示す）を２．２４ｇ用い、イソブタノールのＷＨＳＶを１．４０ｈ−１に変更した以外は、実施例１３と同様に反応を行った。なお、触媒Ｂ中の前記混相アルミナの割合は９９．５質量％以上であり、ＳｉＯ２含有量は０．５質量％未満であった。また、触媒Ｂの９０質量％以上は、粒子径が７００μｍ以上、１００００μｍ以下の範囲内であった。【００５７】
［実施例１５］
触媒として円柱形ペレット状（直径：１０００μｍ）に成形された触媒の破砕体（δ−アルミナ、γ−アルミナの混相アルミナ、粒子径：７１０〜８５０μｍ、ＢＥＴ比表面積：１６２ｍ２／ｇ、以下、触媒Ｃと示す）を１．００ｇ用い、イソブタノールのＷＨＳＶを３．１４ｈ−１に変更した以外は、実施例１３と同様に反応を行った。なお、触媒Ｃ中の前記混相アルミナの割合は９９．５質量％以上であり、ＳｉＯ２含有量は０．５質量％未満であった。また、触媒Ｃの９０質量％以上は、粒子径が７００μｍ以上、１００００μｍ以下の範囲内であった。【００５８】
［比較例９］
触媒として円柱形ペレット状（直径：３０００μｍ）に成形された触媒の破砕体（θ−アルミナ、γ−アルミナの混相アルミナ、粒子径：７１０〜８５０μｍ、ＢＥＴ比表面積：４４ｍ２／ｇ、以下、触媒Ｄと示す）を４．０１ｇ用い、イソブタノールのＷＨＳＶを０．７８ｈ−１に変更した以外は、実施例１３と同様に反応を行った。なお、触媒Ｄ中の前記混相アルミナの割合は９９．５質量％以上であり、ＳｉＯ２含有量は０．５質量％未満であった。また、触媒Ｄの９０質量％以上は、粒子径が７００μｍ以上、１００００μｍ以下の範囲内であった。【００５９】
［比較例１０］
触媒として円柱形ペレット状（直径：１６００μｍ）に成形された触媒の破砕体（γ−アルミナ、粒子径：７１０〜８５０μｍ、ＢＥＴ比表面積：１８９ｍ２／ｇ、以下、触媒Ｅと示す）を１．００ｇ用い、イソブタノールのＷＨＳＶを３．１４ｈ−１に変更した以外は、実施例１３と同様に反応を行った。なお、触媒Ｅ中のγ−アルミナの割合は９９．５質量％以上であり、ＳｉＯ２含有量は０．５質量％未満であった。また、触媒Ｅの９０質量％以上は、粒子径が７００μｍ以上、１００００μｍ以下の範囲内であった。【００６０】
以上の実施例１３〜１５及び比較例９〜１０（反応温度３４４℃）の結果を、表４及び図４に示す。【００６１】
［実施例１６］
触媒には、円柱形ペレット状（直径：１６００μｍ）に成形された触媒（γ−アルミナ、θ−アルミナの混相アルミナ、ＢＥＴ比表面積：１０５ｍ２／ｇ）を２０．０ｇ用い、かつイソブタノール及び窒素ガスの流量を各々２３．４ｍＬ／時及び４０ｍＬ（標準状態）／分に変更したこと以外は、実施例１３と同様に反応を行った。なお、該触媒の９０質量％以上は、粒子径が７００μｍ以上、１００００μｍ以下の範囲内であった。このとき触媒層に供給したイソブタノール濃度は７０．３体積％であり、反応中の触媒層温度は３２０℃であった。本条件下におけるＷＨＳＶは０．９４ｈ−１、反応圧力は絶対圧力として１０４ｋＰａであった。【００６２】
［比較例１１］
触媒には、円柱形ペレット状（直径：１６００μｍ）に成形された触媒（γ−アルミナ、θ−アルミナの混相アルミナ、ＢＥＴ比表面積：１８９ｍ２／ｇ）を１２．７ｇ用い、かつイソブタノール及び窒素ガスの流量を各々４０．９ｍＬ／時及び７０ｍＬ（標準状態）／分に変更したこと以外は、実施例１３と同様に反応を行った。なお、該触媒の９０質量％以上は、粒子径が７００μｍ以上、１００００μｍ以下の範囲内であった。このとき触媒層に供給したイソブタノール濃度は７０．３体積％であり、反応中の触媒層温度は３２０℃であった。本条件下におけるＷＨＳＶは２．５９ｈ−１、反応圧力は絶対圧力として１０４ｋＰａであった。【００６３】
［比較例１２］
触媒には、円柱形ペレット状（直径：１６００μｍ）に成形された触媒（γ−アルミナを結晶層の主成分とするアルミナ、ＢＥＴ比表面積：２００ｍ２／ｇ）を１５．０ｇ用い、かつイソブタノール及び窒素ガスの流量を各々５８．４ｍＬ／時及び１０１ｍＬ（標準状態）／分に変更したこと以外は、実施例１３と同様に反応を行った。なお、該触媒の９０質量％以上は、粒子径が７００μｍ以上、１００００μｍ以下の範囲内であった。このとき触媒層に供給したイソブタノール濃度は７０．３体積％であり、反応中の触媒層温度は３２０℃であった。本条件下におけるＷＨＳＶは３．１３ｈ−１、反応圧力は絶対圧力として１０４ｋＰａであった。【００６４】
以上の実施例１６及び比較例１１〜１２（反応温度３２０℃）の結果を、表５及び図５に示す。【００６５】
［実施例１７］
触媒には、円柱形ペレット状（直径：１６００μｍ）に成形された触媒（γ−アルミナ、θ−アルミナの混相アルミナ、ＢＥＴ比表面積：１０５ｍ２／ｇ）を２０．０ｇ用い、かつイソブタノールの流量を２３．９ｍＬ／時に変更したこと以外は、実施例１３と同様に反応を行った。なお、該触媒の９０質量％以上は、粒子径が７００μｍ以上、１００００μｍ以下の範囲内であった。このとき触媒層に供給したイソブタノール濃度は１００体積％であり、反応中の触媒層温度は３２０℃であった。本条件下におけるＷＨＳＶは０．９６ｈ−１、反応圧力は絶対圧力として１０４ｋＰａであった。【００６６】
［比較例１３］
触媒には、円柱形ペレット状（直径：１６００μｍ）に成形された触媒（γ−アルミナ、θ−アルミナの混相アルミナ、ＢＥＴ比表面積：１８９ｍ２／ｇ）を１６．１ｇ用い、かつイソブタノールの流量を３２．１ｍＬ／時に変更したこと以外は、実施例１７と同様に反応を行った。なお、該触媒の９０質量％以上は、粒子径が７００μｍ以上、１００００μｍ以下の範囲内であった。このとき触媒層に供給したイソブタノール濃度は１００体積％であり、反応中の触媒層温度は３２０℃であった。本条件下におけるＷＨＳＶは１．６０ｈ−１、反応圧力は絶対圧力として１０４ｋＰａであった。【００６７】
［比較例１４］
触媒には、円柱形ペレット状（直径：１６００μｍ）に成形された触媒（γ−アルミナを結晶層の主成分とするアルミナ、ＢＥＴ比表面積：２００ｍ２／ｇ）を１５．１ｇ用い、かつイソブタノールの流量を５８．４ｍＬ／時に変更したこと以外は、実施例１７と同様に反応を行った。なお、該触媒の９０質量％以上は、粒子径が７００μｍ以上、１００００μｍ以下の範囲内であった。このとき触媒層に供給したイソブタノール濃度は１００体積％であり、反応中の触媒層温度は３２０℃であった。本条件下におけるＷＨＳＶは３．１１ｈ−１、反応圧力は絶対圧力として１０３ｋＰａであった。【００６８】
以上の実施例１７及び比較例１３〜１４（反応温度３２０℃）の結果を、表６及び図６に示す。【００６９】
（第二の発明の実施例）
［実施例１］
脱水触媒として、メノウ乳鉢で破砕した後８００〜２０００μｍに粒子径を整えたγ−アルミナ相（γ相）を結晶層の主成分とするアルミナ（ＢＥＴ比表面積：２０９ｍ２／ｇ）を０．７５３ｇ用いた。なお、該触媒の９０質量％以上は、粒子径が７００μｍ以上、１００００μｍ以下の範囲内であった。固定床反応器については触媒層温度が所定温度になるように電気炉を用いて触媒層の温度を調節した。そして原料イソブタノール（和光純薬製、純度９９．５質量％以上、比重０．８０３ｇ／ｍＬ）を、マイクロフィーダーを用いて４．０ｍＬ／時の流量に調節し、２００℃に設定した蒸発器に供給し蒸発させた。希釈ガスとしての窒素ガスを、マスフローメータを用いて流量３７ｍＬ（標準状態）／分として当該蒸発器へ供給し、蒸発したイソブタノールと共に、反応器へ供給した。このとき触媒層に供給したイソブタノール濃度は３０．３体積％であり、反応中の触媒層温度（反応温度）は３００℃であった。反応器出口側のガスを採取し、ガスクロマトグラフィーを用いてイソブチレン、イソブタン、１−ブテン、シス−２−ブテン及びトランス−２−ブテンの定量を行った。また反応器出口側から排出される反応ガスを、氷冷したアセトニトリルを用いてトラップし、ガスクロマトグラフィーを用いてイソブタノールの定量を行った。反応圧力計は蒸発器と反応器入口の間に設置されており、本願実施例条件下のあらゆる流量範囲において、蒸発器から反応器入口までの圧力損失は無視できる程度に小さかった。本条件下におけるＷＨＳＶは４．２７ｈ−１、反応圧力は絶対圧力として１０５ｋＰａであった。【００７０】
［実施例２］
脱水触媒の量を０．３０１ｇに変更し、かつ窒素ガスの流量を１６ｍＬ（標準状態）／分に変更したこと以外は、実施例１と同様に反応を行った。このとき触媒層に供給したイソブタノール濃度は５０．１体積％であり、反応中の触媒層温度は３０１℃であった。本条件下におけるＷＨＳＶは１０．６７ｈ−１、反応圧力は絶対圧力として１０４ｋＰａであった。【００７１】
［実施例３］
窒素ガスの流量を７ｍＬ（標準状態）／分に変更したこと以外は、実施例２と同様に反応を行った。このとき触媒層に供給したイソブタノール濃度は６９．７体積％であり、反応中の触媒層温度は３０１℃であった。本条件下におけるＷＨＳＶは１０．６７ｈ−１、反応圧力は絶対圧力として１０３ｋＰａであった。【００７２】
［実施例４］
脱水触媒の量を２．００ｇに変更し、かつイソブタノール及び窒素ガスの流量を各々８．０ｍＬ／時及び６ｍＬ（標準状態）／分に変更したこと以外は、実施例１と同様に反応を行った。このとき触媒層に供給したイソブタノール濃度は８４．３体積％であり、反応中の触媒層温度は３００℃であった。本条件下におけるＷＨＳＶは３．２１ｈ−１、反応圧力は絶対圧力として１０５ｋＰａであった。【００７３】
［比較例１］
脱水触媒の量を１．００ｇに変更し、かつイソブタノール及び窒素ガスの流量を各々３．７ｍＬ／時及び２８０ｍＬ（標準状態）／分に変更したこと以外は、実施例１と同様に反応を行った。このとき触媒層に供給したイソブタノール濃度は５．０５体積％であり、反応中の触媒層温度は３０１℃であった。本条件下におけるＷＨＳＶは２．９７ｈ−１、反応圧力は絶対圧力として１０５ｋＰａであった。【００７４】
［比較例２］
脱水触媒の量を１．００ｇに変更し、かつイソブタノール及び窒素ガスの流量を各々２．２ｍＬ／時及び２８ｍＬ（標準状態）／分に変更したこと以外は、実施例１と同様に反応を行った。このとき触媒層に供給したイソブタノール濃度は２４．０体積％であり、反応中の触媒層温度は３００℃であった。本条件下におけるＷＨＳＶは１．７７ｈ−１、反応圧力は絶対圧力として１０４ｋＰａであった。【００７５】
［比較例３］
脱水触媒の量を１．００ｇに変更し、かつイソブタノール及び窒素ガスの流量を各々２．４ｍＬ／時及び２６ｍＬ（標準状態）／分に変更したこと以外は、実施例１と同様に反応を行った。このとき触媒層に供給したイソブタノール濃度は２７．１体積％であり、反応中の触媒層温度は３００℃であった。本条件下におけるＷＨＳＶは１．９３ｈ−１、反応圧力は絶対圧力として１０３ｋＰａであった。【００７６】
［比較例４］
脱水触媒の量を１．００ｇに変更し、イソブタノールの流量を３．５ｍＬ／時に変更し、かつ窒素ガスを供給しなかったこと以外は、実施例１と同様に反応を行った。このとき触媒層に供給したイソブタノール濃度は１００体積％であり、反応中の触媒層温度は３００℃であった。本条件下におけるＷＨＳＶは２．８１ｈ−１、反応圧力は絶対圧力として１０５ｋＰａであった。【００７７】
以上の実施例１〜４及び比較例１〜４（反応温度３００〜３０１℃）の結果を、表１及び図１に示す。【００７８】
［実施例５］
脱水触媒の量を０．３６６ｇに変更し、かつイソブタノール及び窒素ガスの流量を各々５．０ｍＬ／時及び１６ｍＬ（標準状態）／分に変更したこと以外は、実施例１と同様に反応を行った。このとき触媒層に供給したイソブタノール濃度は５５．７体積％であり、反応中の触媒層温度は３４０℃であった。本条件下におけるＷＨＳＶは１０．９７ｈ−１、反応圧力は絶対圧力として１０５ｋＰａであった。【００７９】
［実施例６］
脱水触媒の量を０．６０３ｇに変更し、イソブタノール及び窒素ガスの流量を各々８．０ｍＬ／時及び１１ｍＬ（標準状態）／分に変更し、かつ純水をマイクロフィーダーを用いて０．７ｍＬ／時の流量に調節して２００℃に設定した蒸発器に供給したこと以外は、実施例１と同様に反応を行った。このとき触媒層に供給したイソブタノール濃度及び水濃度は各々５５．８体積％及び２５．２体積％であり、反応中の触媒層温度は３４０℃であった。本条件下におけるＷＨＳＶは１０．６５ｈ−１、反応圧力は絶対圧力として１０４ｋＰａであった。【００８０】
［実施例７］
脱水触媒の量を０．３４５ｇに変更し、かつイソブタノール及び窒素ガスの流量を各々４．０ｍＬ／時及び９ｍＬ（標準状態）／分に変更したこと以外は、実施例１と同様に反応を行った。このとき触媒層に供給したイソブタノール濃度は６４．１体積％であり、反応中の触媒層温度は３４０℃であった。本条件下におけるＷＨＳＶは９．３１ｈ−１、反応圧力は絶対圧力として１０５ｋＰａであった。【００８１】
［実施例８］
脱水触媒の量を０．６０８ｇに変更し、イソブタノール及び窒素ガスの流量を各々８．０ｍＬ／時及び３ｍＬ（標準状態）／分に変更し、かつ純水をマイクロフィーダーを用いて０．７ｍＬ／ｈの流量に調節して、２００℃に設定した蒸発器に供給したこと以外は、実施例１と同様に反応を行った。このとき触媒層に供給したイソブタノール濃度及び水濃度は各々６４．８体積％及び２９．２体積％であり、反応中の触媒層温度は３４１℃であった。本条件下におけるＷＨＳＶは１０．５７ｈ−１、反応圧力は絶対圧力として１０４ｋＰａであった。【００８２】
［実施例９］
脱水触媒の量を０．６０１ｇに変更し、かつイソブタノール及び窒素ガスの流量を各々８．０ｍＬ／時及び１１ｍＬ（標準状態）／分に変更したこと以外は、実施例１と同様に反応を行った。このとき触媒層に供給したイソブタノール濃度は７４．５体積％であり、反応中の触媒層温度は３４０℃であった。本条件下におけるＷＨＳＶは１０．６９ｈ−１、反応圧力は絶対圧力として１０３ｋＰａであった。【００８３】
［実施例１０］
脱水触媒の量を０．５７６ｇに変更し、かつイソブタノール及び窒素ガスの流量を各々８．０ｍＬ／時及び６ｍＬ（標準状態）／分に変更したこと以外は、実施例１と同様に反応を行った。このとき触媒層に供給したイソブタノール濃度は８４．３体積％であり、反応中の触媒層温度は３４１℃であった。本条件下におけるＷＨＳＶは１１．１５ｈ−１、反応圧力は絶対圧力として１０５ｋＰａであった。【００８４】
［比較例５］
脱水触媒の量を１．００ｇに変更し、イソブタノールの流量を３．５ｍＬ／時に変更し、かつ窒素ガスを供給しなかったこと以外は、実施例１と同様に反応を行った。このとき触媒層に供給したイソブタノール濃度は２１．３体積％であり、反応中の触媒層温度は３４０℃であった。本条件下におけるＷＨＳＶは２．８１ｈ−１、反応圧力は絶対圧力として１０５ｋＰａであった。【００８５】
［比較例６］
脱水触媒の量を０．５４３ｇに変更し、イソブタノール及び窒素ガスの流量を各々２．２ｍＬ／時及び２３ｍＬ（標準状態）／分に変更し、かつ純水をマイクロフィーダーを用いて０．５ｍＬ／時の流量に調節して２００℃に設定した蒸発器に供給したこと以外は、実施例１と同様に反応を行った。このとき触媒層に供給したイソブタノール濃度及び水濃度は２１．０体積％及び２４．６体積％であり、反応中の触媒層温度は３４０℃であった。本条件下におけるＷＨＳＶは３．２５ｈ−１、反応圧力は絶対圧力として１０４ｋＰａであった。【００８６】
［比較例７］
脱水触媒の量を１．００ｇに変更し、イソブタノールの流量を３．５ｍＬ／時に変更し、かつ窒素ガスを供給しなかったこと以外は、実施例１と同様に反応を行った。このとき触媒層に供給したイソブタノール濃度は１００体積％であり、反応中の触媒層温度は３４０℃であった。本条件下におけるＷＨＳＶは２．８１ｈ−１、反応圧力は絶対圧力として１０５ｋＰａであった。【００８７】
以上の実施例５〜１０及び比較例５〜７（反応温度３４０〜３４１℃）の結果を、表２及び図２に示す。【００８８】
［実施例１１］
脱水触媒としてメノウ乳鉢で破砕した後８５０〜２０００μｍに粒子径を整えたγ−アルミナ相（γ相）とθ−アルミナ相（θ相）を含むアルミナ（ＢＥＴ比表面積：１０５ｍ２／ｇ）４．００ｇに変更し、かつイソブタノール及び窒素ガスの流量を各々１．０ｍＬ／時及び４ｍＬ（標準状態）／分に変更したこと以外は、実施例１と同様に反応を行った。なお、該触媒の９０質量％以上は、粒子径が７００μｍ以上、１００００μｍ以下の範囲内であった。触媒層に供給したイソブタノール濃度は５０．０体積％であり、反応中の触媒層温度は３４０℃であった。本条件下におけるＷＨＳＶは０．２０ｈ−１、反応圧力は絶対圧力として１０４ｋＰａであった。【００８９】
［実施例１２］
脱水触媒の量を４．５０ｇに変更したこと以外は、実施例１１と同様に反応を行った。このとき触媒層に供給したイソブタノール濃度は５０．０体積％であり、反応中の触媒層温度は３４０℃であった。本条件下におけるＷＨＳＶは０．１８ｈ−１、反応圧力は絶対圧力として１０５ｋＰａであった。【００９０】
［比較例８］
脱水触媒の量を５．００ｇに変更したこと以外は、実施例１１と同様に反応を行った。このとき触媒層に供給したイソブタノール濃度は５０．０体積％であり、反応中の触媒層温度は３４０℃であった。本条件下におけるＷＨＳＶは０．１６ｈ−１、反応圧力は絶対圧力として１０４ｋＰａであった。【００９１】
以上の実施例１１〜１２及び比較例８（反応温度３４０℃）の結果を、表３及び図３に示す。【００９２】
【表１】
0006485351.tif 000002
【００９３】
【表２】
0006485351.tif 000003
【００９４】
【表３】
0006485351.tif 000004
【００９５】
【表４】
0006485351.tif 000005
【００９６】
【表５】
0006485351.tif 000006
【００９７】
【表６】
0006485351.tif 000007
【００９８】
【表７】
0006485351.tif 000008
【００９９】
【表８】
0006485351.tif 000009
表１〜６に示すように、実施例１〜１７においてはイソブタノールから高い選択率でイソブチレンを製造できた。一方、比較例１〜１４ではイソブチレン選択率が実施例１〜１７よりも劣っていた。また表７、８に示すように実施例１８〜３０においてはイソブタノールから高い収率でイソブチレンを製造できた。【０１００】
この出願は、２０１４年５月７日に出願された日本出願特願２０１４−０９５６７５および２０１４年８月２０日に出願された日本出願特願２０１４−１６７０３２を基礎とする優先権を主張し、その開示の全てをここに取り込む。【０１０１】
以上、実施形態及び実施例を参照して本願発明を説明したが、本願発明は上記実施形態及び実施例に限定されるものではない。本願発明の構成や詳細には、本願発明のスコープ内で当業者が理解し得る様々な変更をすることができる。
【産業上の利用可能性】
【０１０２】
本発明により得られるイソブチレンは、例えばエチルターシャリーブチルエーテル（ＥＴＢＥ）、パラキシレン、メタクリル酸メチル（ＭＭＡ）モノマー等に変換される重要な化学品原料の一つである。これらの内、特にＭＭＡモノマーは、透明樹脂として有用なポリメタクリル酸メチルの原料として非常に利用価値の高い物質である。
【図１】
0006485351.tif 000010
【図２】
0006485351.tif 000011
【図３】
0006485351.tif 000012
【図４】
0006485351.tif 000013
【図５】
0006485351.tif 000014
【図６】
0006485351.tif 000015
【図７】
0006485351.tif 000016
【図８】
0006485351.tif 000017